(57)【特許請求の範囲】
【請求項１】
硬化性樹脂と無機充填材粒子とを含む立体造形用樹脂組成物であって、無機充填材粒子が、アルカリ成分の溶出量が０．１ｍｇ以下、耐酸性が３％以下、及び耐アルカリ性が１５％以下であり、且つガラス組成中のＦ２の含有量が０．５質量％以下であるガラスからなることを特徴とする立体造形用樹脂組成物。
【請求項２】
無機充填材が、ガラス組成としてＬｉ２Ｏ、Ｎａ２Ｏ及びＫ２Ｏの含有量の合量が１０質量％以下であるガラスからなることを特徴とする請求項１に記載の立体造形用樹脂組成物。
【請求項３】
無機充填材が、ガラス組成として質量％でＳｉＯ２  ３０〜８５％、Ａｌ２Ｏ３  ０〜３０％、Ｂ２Ｏ３  ０〜５０％含有するガラスからなることを特徴とする請求項１又は２に記載の立体造形用樹脂組成物。
【請求項４】
無機充填材が、ガラス組成中の鉛、水銀、クロム、カドミウム及びヒ素の含有量が酸化物換算で各々０．０１質量％以下であるガラスからなることを特徴とする請求項１〜３の何れか一項に記載の立体造形用樹脂組成物。
【請求項５】
仮歯又はマウスピースの造形に使用されることを特徴とする請求項１〜４のいずれか一項に記載の立体造形用樹脂組成物。
【請求項６】
体積％で、硬化性樹脂  ３０〜９９％、無機充填材粒子  １〜７０％を含有することを特徴とする請求項１〜５のいずれか一項に記載の立体造形用樹脂組成物。
【請求項７】
硬化性樹脂が光硬化性樹脂であることを特徴とする請求項１〜６のいずれか一項に記載の立体造形用樹脂組成物。
【請求項８】
樹脂組成物からなる液状層に選択的に活性エネルギー光線を照射して所定のパターンを有する硬化層を形成し、前記硬化層上に新たな液状層を形成した後に活性エネルギー線を照射して前記硬化層と連続した所定パターンを有する新たな硬化層を形成し、所定の立体造形物が得られるまで前記硬化層の積層を繰り返した後、得られた立体造形物の表面の少なくとも一部を機械加工する立体造形物の製造方法であって、前記樹脂組成物として、請求項７に記載の立体造形用樹脂組成物を使用することを特徴とする立体造形物の製造方法。
【請求項９】
請求項８の方法により作製されてなる仮歯。
【請求項１０】
請求項８の方法により作製されてなるマウスピース。
【発明の詳細な説明】
【技術分野】
【０００１】
本発明は立体造形用樹脂組成物及びこれを用いた立体造形物の製造方法に関する。
【背景技術】
【０００２】
従来、樹脂材料等を積層させて立体造形物を得る方法が知られている。例えば光造形法、粉末焼結法、熱溶解積層（Fused deposition modeling：FDM）法等種々の方法が提案され実用化されている。
【０００３】
例えば光造形法は、細やかな造形や正確なサイズ表現に優れており、広く普及している。この方法は以下のようにして立体造形物を作成するものである。まず液状の光硬化性樹脂を満たした槽内に造形ステージを設け、造形ステージ上の光硬化性樹脂に紫外線レーザーを照射して所望のパターンの硬化層を作成する。このようにして硬化層を１層造ると造形ステージを１層分だけ下げて、硬化層上に未硬化の樹脂を導入し、同様にして紫外線レーザーを光硬化性樹脂に照射して前記硬化層上に新たな硬化層を積み上げる。この操作を繰り返すことにより、所定の立体造形物を得る。また、粉末焼結法は、樹脂、金属、セラミックス、ガラスの粉末を満たした槽内に造形ステージを設け、造形ステージ上の粉末に半導体等のレーザーを照射し、軟化変形にて所望のパターンの硬化層を作製するものである。
【０００４】
このような方法を応用して、仮歯やマウスピースといった口腔内で使用する造形物を作製することができる。
【先行技術文献】
【特許文献】
【０００５】
【特許文献１】特開平７−２６０６０号公報
【発明の概要】
【発明が解決しようとする課題】
【０００６】
光造形法等で作製される樹脂製の立体造形物は、細やかで精密であるが、機械的強度等に劣ることが指摘されている。そこで特許文献１で提案されているように、光硬化性樹脂に、ガラス製充填材を添加することが提案されている。
【０００７】
ところで立体造形された造形物について、当初の機械的強度が高いことに加えて、経時的に機械的強度が低下しないことが望ましい。ところが仮歯やマウスピースのように湿潤環境で使用される造形物は、特に経時的な機械的強度の劣化が懸念される。また人体にとって無害であることも重要である。
【０００８】
本発明は、経時的な機械的強度の低下を抑制でき、しかも口腔内で使用しても人体に悪影響を及ぼすことがない光造形用樹脂組成物を提供することを目的とする。
【課題を解決するための手段】
【０００９】
本発明者は種々の検討を行ったところ、ガラス製充填材を使用した場合、ガラスの耐水性が低い場合、高湿下、或いは湿潤環境下で使用すると、ガラスから溶出したアルカリ成分等によって樹脂とガラスとの接着性が低下し、機械的強度が低下する可能性があること、またガラス中にＦ２が含まれていると、口腔内にＦ成分が溶出するおそれがあることを見出し、本発明を提案するに至った。
【００１０】
即ち、本発明の立体造形用樹脂組成物は、硬化性樹脂と無機充填材粒子とを含む立体造形用樹脂組成物であって、無機充填材粒子が、アルカリ成分の溶出量が０．１ｍｇ以下であり、且つガラス組成中のＦ２の含有量が０．５質量％以下であるガラスからなることを特徴とする。ここで「アルカリ成分」とはＬｉ２Ｏ、Ｎａ２Ｏ及びＫ２Ｏを指す。「アルカリ成分の溶出量」とはＪＩＳ−Ｒ３５０２によって測定した値である。
【００１１】
上記構成を採用することによって、立体造形物の機械的強度を高めることができるとともに、経時的な機械的強度の低下を抑制しやすくなる。特に仮歯やマウスピースといった口腔内等の湿潤環境で使用される用途の場合には、機械的強度の低下を抑制する効果が顕著になる。
【００１２】
本発明においては、無機充填材が、ガラス組成としてＬｉ２Ｏ、Ｎａ２Ｏ及びＫ２Ｏの含有量の合量が１０質量％以下であるガラスからなることが好ましい。
【００１３】
上記構成を採用すれば、より確実にガラスの耐水性を高めることが可能となる。
【００１４】
本発明においては、無機充填材が、ガラス組成として質量％でＳｉＯ２  ３０〜８５％、Ａｌ２Ｏ３  ０〜３０％、Ｂ２Ｏ３  ０〜５０％含有するガラスからなることが好ましい。
【００１５】
上記構成によれば、耐水性及び生産性に優れたガラスを容易に設計することが可能である。
【００１６】
本発明においては、無機充填材が、ガラス組成中の鉛、水銀、クロム、カドミウム、フッ素及びヒ素の含有量が酸化物換算で各々０．０１質量％以下であるガラスからなることが好ましい。
【００１７】
上記構成によれば、例えば仮歯やマウスピース等、口腔内で使用される用途の場合、これらの成分がガラスから溶出して人体に影響を与えるといった事態を懸念する必要がない。
【００１８】
本発明の光造形用樹脂組成物は、仮歯又はマウスピースの造形に使用されることが好ましい。
【００１９】
上記用途に用いる場合、本発明の効果を最大限に享受できる。
【００２０】
本発明においては、体積％で、前記硬化性樹脂  ３０〜９９％、前記無機充填材粒子  １〜７０％を含有することが好ましい。
【００２１】
上記構成を採用すれば、機械的強度の高い立体造形物を得ることが容易になる。
【００２２】
本発明の立体造形物の製造方法は、樹脂組成物からなる液状層に選択的に活性エネルギー光線を照射して所定のパターンを有する硬化層を形成し、前記硬化層上に新たな液状層を形成した後に活性エネルギー線を照射して前記硬化層と連続した所定パターンを有する新たな硬化層を形成し、所定の立体造形物が得られるまで前記硬化層の積層を繰り返す立体造形物の製造方法であって、前記樹脂組成物として、上記した立体造形用樹脂組成物を使用することを特徴とする。
【００２３】
上記構成によれば、機械的強度の高い立体造形物を容易に作製することができる。
【００２４】
本発明の仮歯或いはマウスピースは、上記した立体造形用樹脂組成物を用いて作製されてなる。
【００２５】
上記構成によれば、使用中に機械的強度が低下したり、破壊が生じたりするといった事態が生じ難く、仮歯やマウスピースとして有用である。
【発明を実施するための形態】
【００２６】
本発明の立体造形用樹脂組成物は、硬化性樹脂と無機充填材粒子とを含む。硬化性樹脂と無機充填材粒子の混合割合は、体積％で硬化性樹脂が３０〜９９％、無機充填材粒子が１〜７０％であることが好ましい。より好ましくは、硬化性樹脂が３５〜９５％、４０〜９０％、特に４５〜８５％であり、無機充填材粒子が５〜６５％、１０〜６０％、特に１５〜５５％である。無機充填材粒子の割合が高すぎると、樹脂との接着する表面積が少なく機械的強度が低くなる。また光造形法を使用する場合は、硬化性樹脂の粘度が高くなり過ぎて造形ステージ上に新たな液状層を形成しにくくなる等の不具合が生じる。硬化性樹脂の割合が高すぎると無機充填材粒子の持つ強度や硬度をコンポジットに反映しにくくなる。また相対的に無機充填材粒子の含有量が低下することから造形物の機械的強度が低下する。
【００２７】
本発明の立体造形用樹脂組成物は、粘度が０．５〜１５０Ｐａ・ｓ、１．０〜１００Ｐａ・ｓ、特に１．５〜５０Ｐａ・ｓとなるように調整することが好ましい。樹脂組成物の粘度が小さすぎると無機充填材粒子が沈降、分離しやすくなることから、造形物にフィラーが入り難くなり、機械的強度の高い造形物を得難くなる。一方、１５０Ｐａ・ｓより高いと連続的な積層が困難になる。
【００２８】
本発明で使用する硬化性樹脂は、光硬化性樹脂、熱硬化性樹脂の何れであってもよく、採用する造形法によって適宜選択することができる。例えば光造形法を使用する場合は液状の光硬化性樹脂を選択すればよく、また粉末焼結法を採用する場合は粉末状の熱硬化性樹脂を選択すればよい。
【００２９】
例えば光硬化性樹脂としては、重合性のビニル系化合物、エポキシ系化合物等種々の樹脂を選択することができる。また単官能性化合物や多官能性化合物のモノマーやオリゴマーが用いられる。これらの単官能性化合物、多官能性化合物は、特に限定されるものではない。例えば、以下に光硬化性樹脂の代表的なものを挙げる。
【００３０】
重合性のビニル系化合物の単官能性化合物としては、イソボルニルアクリレート、イソボルニルメタクリレート、ジンクロペンテニルアクリレート、ボルニルアクリレート、ボルニルメタクリレート、２−ヒドロキシエチルアクリレート、２−ヒドロキシプロピルアクリレート、プロピレングリコールアクリレート、ビニルピロリドン、アクリルアミド、酢酸ビニル、スチレン等が挙げられる。また多官能性化合物としては、トリメチロールプロパントリアクリレート、ＥＯ変性トリメチロールプロパントリアクリレート、エチレングリコールジアクリレート、テトラエチレングリコールジアクリレート、ポリエチレングリコールジアクリレート、１，４−ブタンジオールジアクリレート、１，６−ヘキサンジオールジアクリレート、ネオペンチルグリコールジアクリレート、ジシクロペンテニルジアクリレート、ポリエステルジアクリレート、ジアリルフタレート等が挙げられる。これらの単官能性化合物や多官能性化合物の１種以上を単独又は混合物の形で使用することができる。
【００３１】
ビニル系化合物の重合開始剤としては、光重合開始剤が用いられる。光重合開始剤としては、２，２−ジメトキシ−２−フェニルアセトフェノン、１−ヒドロキシシクロヘキシルフェニルケトン、アセトフェノン、ベンゾフェノン、キサントン、フルオレノン、ベズアルデヒド、フルオレン、アントラキノン、トリフェニルアミン、カルバゾール、３−メチルアセトフェノン、ミヒラーケトン等が代表的なものとして挙げることができ、これらの開始剤を１種または２種以上組み合わせて使用することができる。必要に応じてアミン系化合物等の増感剤を併用することも可能である。これらの重合開始剤の使用量は、ビニル系化合物に対してそれぞれ０．１〜１０質量％であることが好ましい。
【００３２】
エポキシ系化合物としては、水素添加ビスフェノールＡジグリシジルエーテル、３，４−エポキシシクロヘキシルメチル−３，４−エポキシシクロヘキサンカルボキシレート、２−（３，４−エポキシシクロヘキシル−５，５−スピロ−３，４−エポキシ）シクロヘキサン−ｍ−ジオキサン、ビス（３，４−エポキシシクロヘキシルメチル）アジペート等が挙げられる。これらのエポキシ系化合物を用いる場合には、トリフェニルスルホニウムヘキサフルオロアンチモネート等のエネルギー活性カチオン開始剤を用いることができる。
【００３３】
さらに光硬化性樹脂には、レベリング剤、界面活性剤、有機高分子化合物、有機可塑剤等を必要に応じて添加してもよい。
【００３４】
無機充填材粒子は、立体造形物に透明感や質感を与えたり、光造形法を用いる場合に光効果性樹脂の硬化を妨げない、という観点からガラスで構成される。なお無機充填材として、ガラス以外の材料からなる粒子を併用してもよい。
【００３５】
無機充填材粒子を構成するガラスは、アルカリ溶出量が０．１ｍｇ以下、好ましくは０．０５ｍｇ以下である。アルカリ溶出量はガラスの耐水性の指標であり、この値が小さいほどガラスの耐水性が高いと言える。また溶出したアルカリ成分は、ガラスと樹脂との接着力を低下させる。このためアルカリ溶出量が多すぎると、ガラスと樹脂の接着力を弱め、立体造形物の機械的強度を低下させてしまう。
【００３６】
無機充填材粒子を構成するガラスは、Ｆ２の含有量が０．５質量％以下であり、０．２５質量％以下、０．１質量％以下、０．０５質量％以下、特に０．０１質量％以下であるガラスからなることが好ましい。Ｆ２の含有量が０．５質量％を超えると、Ｆ成分が溶出し易くなる。
【００３７】
また無機充填材粒子を構成するガラスは、耐水性の観点から、低アルカリ含有ガラス、特にガラス組成としてＬｉ２Ｏ、Ｎａ２Ｏ及びＫ２Ｏの含有量の合量が１０質量％以下、５質量％以下、２．５質量％以下、１質量％以下、特に０．５質量％以下であるガラスを選択することが好ましい。ガラスのアルカリ含有量が多くなると耐水性が悪化するため、立体造形物の機械的強度が経時的に低下する。特に湿潤環境で使用される場合には、機械的強度の低下が著しくなる。
【００３８】
上記条件を満たすガラスの具体例として、例えば質量％で、ＳｉＯ２  ３０〜８５％、Ａｌ２Ｏ３  ０〜３０％、Ｂ２Ｏ３  ０〜５０％、Ｌｉ２Ｏ＋Ｎａ２Ｏ＋Ｋ２Ｏ  １０％以下であるガラスが挙げられる。ここで「Ｌｉ２Ｏ＋Ｎａ２Ｏ＋Ｋ２Ｏ」とはＬｉ２Ｏ、Ｎａ２Ｏ及びＫ２Ｏの含有量の合量を意味する。
【００３９】
ガラス組成を上記のように限定した理由を説明する。なお以下の説明において特に断りがない限り「％」は質量％を表す。
【００４０】
ＳｉＯ２はガラス骨格を形成する成分である。化学耐久性を向上させやすく、失透性を抑制できる成分である。ＳｉＯ２は、３０〜８５％、４０〜７５％、特に４５〜６５％であることが好ましい。ＳｉＯ２が多すぎると溶融性が低下しやすく、成形時に軟化しにくく、製造が困難になる。また、ＳｉＯ２が少なすぎると化学耐久性が低下しやすくなったり、ガラスが失透しやすくなり、製造が困難になる。
【００４１】
Ａｌ２Ｏ３はガラス化安定成分である。また化学耐久性を向上させやすく、失透性を抑制できる成分である。Ａｌ２Ｏ３は、０〜３０％、２．５〜２５％、特に５〜２０％であることが好ましい。Ａｌ２Ｏ３が多いと、溶融性が低下しやすく、成形時に軟化しにくく、製造が困難になる。また、Ａｌ２Ｏ３が少ないと、化学耐久性が低下しやすくなったり、ガラスが失透しやすくなり、製造が困難になる可能性がある。
【００４２】
Ｂ２Ｏ３はガラス骨格を形成する成分である。また化学耐久性を向上させやすく、失透性を抑制できる成分である。Ｂ２Ｏ３は、０〜５０％、２．５〜４０％、特に５〜３０％であることが好ましい。Ｂ２Ｏ３が多いと、溶融性が低下しやすく、成形時に軟化しにくく、製造が困難になる。また、Ｂ２Ｏ３が少ないと、化学耐久性が低下しやすくなったり、ガラスが失透しやすくなり、製造が困難になる可能性がある。
【００４３】
また上記以外にも、種々の成分を含有させることができる。
【００４４】
ＭｇＯ、ＣａＯ、ＳｒＯ、ＢａＯ及びＺｎＯは合量で０．１〜５０％、１．０〜４０％、さらに２〜３０％であることが好ましい。これらの成分は、ガラスの耐久性を大きく低下させずにガラスの粘度を低下させやすい成分である。
【００４５】
Ｐ２Ｏ５はガラス骨格を形成する成分である。化学耐久性を向上させやすく、失透性を抑制できる成分である。Ｐ２Ｏ５は、０〜５０％、２．５〜４０％、特に５〜３０％が好ましい。Ｐ２Ｏ５が多いと、溶融性が低下しやすく、柱状粒子成形時に軟化しにくく、製造が困難になる。また、Ｐ２Ｏ５が少ないと、ガラスが失透しやすくなり、製造が困難になる可能性がある。
【００４６】
なお着色を抑制するために、ガラス組成中のＦｅ２Ｏ３、ＮｉＯ、Ｃｒ２Ｏ３及びＣｕＯの含有量が合量で１％以下、０．７５％以下、特に０．５％以下であることが好ましい。またガラス組成中のＴｉＯ２、ＷＯ３、Ｌａ２Ｏ３、Ｇｄ２Ｏ３、及びＢｉ２Ｏ３の含有量は合量で５％以下、２．５％以下、特に１．０％以下とすることが好ましい。これらの成分の範囲を上記のように限定すれば、ガラスの着色を抑制し易くなることや屈折率や密度の上昇が抑制できることから、透明感や質感のある立体造形物を容易に得ることができる。
【００４７】
またガラス組成中のＣａＯ、ＭｇＯ、ＳｒＯ、ＢａＯ及びＺｎＯの含有量は合量で２０％以下、１５％以下、特に１０％以下とすることが好ましい。これらの成分の範囲を上記のように限定すれば、アルカリ溶出の少ないガラスを得ることができる。
【００４８】
さらにガラス組成中の鉛、水銀、クロム、カドミウム及びヒ素の含有量は、酸化物換算で各々０．０１質量％以下とすることが好ましい。これらの成分は何れも環境上好ましくないものである。また特に口腔内で使用される用途においてはガラスから溶出すると人体への影響が懸念される。それゆえこれらの成分は積極的に含むべきではなく、ガラス中の含有量は出来る限り少ない方がよい。
【００４９】
無機充填材粒子は、実施例で規定する評価方法にて、耐酸性が３％以下、２．５％以下、特に２％以下であるガラスからなることが好ましい。耐酸性が低すぎるガラスを使用すると酸洗浄等で劣化し、立体造形物の機械的強度が低下しやすくなったり、アルカリ溶出が大きくなる。
【００５０】
無機充填材粒子は、実施例で規定する評価方法にて、耐アルカリ性が１５％以下、１２．５％以下、特に１１％以下のガラスからなることが好ましい。耐アルカリ性が低すぎるガラスを使用するとアルカリ洗浄等で劣化し、立体造形物の機械的強度が低下しやすくなったり、アルカリ溶出が大きくなる。
【００５１】
無機充填材粒子は、ヌープ硬度が２００以上、３００以上、特に３５０以上のガラスからなることが好ましい。ヌープ硬度が低すぎるガラスを使用すると立体造形物の機械的強度向上効果が小さくなる。
【００５２】
無機充填材粒子は、ヤング率が５０ＧＰａ以上、５５ＧＰａ以上、特に６０ＧＰａ以上のガラスからなることが好ましい。ヤング率が低すぎるガラスを使用すると立体造形物の機械的強度向上効果が小さくなる。
【００５３】
また光造形法を利用する場合、無機充填材粒子には、波長４００ｎｍにおける透過率が厚さ１ｍｍにおいて１０％以上、３０％以上、５０％以上、７０％以上、特に８０％以上であるガラスからなることが望ましい。４００ｎｍにおける透過率が低すぎると、活性エネルギー線が光硬化性樹脂全体に十分に照射されにくくなり、機械的強度の高い立体造形物を得難くなる。また、立体造形物に着色が生じやすい。
【００５４】
無機充填材粒子として、ガラスビーズ、円柱形状や角柱形状等のガラスロッド、ガラスファイバー等のガラス製充填材を単独で、或いは組み合わせて用いることができる。特にガラスビーズは球状であることから流動性に優れている。またファイアポリッシュ等の方法で作製すれば、表面粗さの小さい表面仕上げが可能であり、より流動性を高めることができる。ガラスビーズの粒度は、平均粒径Ｄ５０が０．１〜３００μｍ、特に１〜２００μｍさらに３〜１００μｍであることが好ましい。またガラスビーズの最大粒子径は５００μｍ以下、特に３００μｍ以下であることが好ましく、最小粒子径は０．１μｍ以上、特に０．５μｍ以上であることが好ましい。ガラスビーズの粒度が小さくなるほど充填率を高めることができる。しかし光造形法を使用する場合には、硬化性樹脂の流動性を低下させたり、界面泡が抜けにくくなったりしてしまう。一方、ガラスビーズの粒度が大きいほど充填率が低下し、また屈折率差による光散乱が増大しやすくなってしまう。なおガラスビーズは、粉砕等で作製される粉末ガラスに比べ、同じ添加量の場合、硬化性樹脂の粘度上昇が抑制できるという特徴がある。
【００５５】
無機充填材粒子は、その表面がシランカップリング剤によって処理されていることが好ましい。シランカップリング剤で処理すれば、無機充填材粒子と硬化性樹脂の結合力を高めることができ、より機械的強度の優れた造形物を得ることが可能になる。さらに、無機充填材粒子と硬化性樹脂のなじみがよくなり、界面の泡が減少でき、光散乱を抑制できる。シランカップリング剤としては、例えばアミノシラン、エポキシシラン、アクリルシラン等が好ましい。なおシランカップリング剤は、用いる硬化性樹脂によって適宜選択すればよく、例えば光硬化性樹脂としてビニル系不飽和化合物を用いる場合にはアクリルシラン系シランカップリング剤が最も好ましく、またエポキシ系化合物を用いる場合にはエポキシシラン系シランカップリング剤を用いることが望ましい。
【００５６】
さらに、無機充填剤や硬化性樹脂に酸化物ナノ粒子を、樹脂組成物に対して１％以下の割合で添加してもよい。酸化物ナノ粒子は、ＺｒＯ２、Ａｌ２Ｏ３、ＳｉＯ２等が使用できる。尚、酸化物ナノ粒子は、可視光波長より小さい粒子であり、光散乱を発生しにくい。
【００５７】
次に上記した樹脂組成物を用いた本発明の立体造形物の製造方法を、光造形法を用いて説明する。なお樹脂組成物は既述の通りであり、ここでは説明を省略する。
【００５８】
まず光硬化性樹脂組成物からなる１層の液状層を用意する。例えば液状の光硬化性樹脂組成物を満たした槽内に、造形用ステージを設け、ステージ上面が液面から所望の深さ、（例えば０．２ｍｍ程度）となるように位置させる。このようにすることで、ステージ上に厚さ約０．１〜０．２ｍｍの液状層を用意することができる。
【００５９】
次にこの液状層に、活性エネルギー光線、例えば紫外線レーザーを照射して光硬化性樹脂を硬化させ、所定のパターンを有する硬化層を形成する。なお活性エネルギー光線としては、紫外線の他に、可視光線、赤外線等のレーザー光を用いることができる。
【００６０】
次いで形成した硬化層上に、光硬化性樹脂組成物からなる新たな液状層を準備する。例えば、前記した造形用ステージを１層分下降させることにより、硬化層上に光硬化性樹脂を導入し、新たな液状層を用意することができる。
【００６１】
続いて、硬化層上に用意した新たな液状層に活性エネルギー線を照射して、前記硬化層と連続した新たな硬化層を形成し、この操作を繰り返すことによって硬化層を連続的に積層し、所定の立体造形物を得る。
【００６２】
なお無機充填材粒子の充填を均質にしたり、配向性を高める目的で、造形時に振動を付与してもよい。また必要に応じて、得られた立体造形物に対して、その表面の少なくとも一部に研磨や研削等の機械加工を施して最終的な造形物とすることもできる。
【００６３】
このようにして仮歯、マウスピース等所望の形状を有する立体造形物をえることができる。
【実施例】
【００６４】
以下に本発明の立体造形用樹脂組成物を実施例に基づいて説明する。表１は本発明の実施例（試料Ｎｏ．１〜３）及び比較例（Ｎｏ．４〜７）を示している。
【００６５】
【表１】
0006481850.tif 000002
【００６６】
（光硬化性樹脂の調製）
まずイソホロンジイソシアネート、モルホリンアクリルアミドおよびジブチル錫ジラウレートをオイルバスで加熱した。グリセリンモノメタクリレートモノアクリレートにメチルヒドロキノンを均一に混合溶解させた液を入れ撹拌混合して、反応させた。ペンタエリスリトールのプロピレンオキサイド４モル付加物（ペンタエリスリトールの４個の水酸基にプロピレンオキサイドをそれぞれ１モル付加したもの）を加え、反応させて、ウレタンアクリレートオリゴマーとモルホリンアクリルアミドを含む反応生成物を製造した。
【００６７】
得られたウレタンアクリレートオリゴマーとモルホリンアクリルアミドに、モルホリンアクリルアミド、ジシクロペンタニルジアクリレートを添加した。さらに、１−ヒドロキシシクロヘキシルフェニルケトン（光重合開始剤）を添加し、無色透明なアクリル系光硬化性樹脂を得た。このアクリル系光硬化性樹脂は、粘度が１Ｐａ・ｓ、ヌープ硬度が１１であった。
（無機充填材の調製）
まず表１に示す組成となるように原料を調合し、１５００〜１６００℃で４〜８時間溶融し、フィルム状に成形した後、ガラスを粉砕し、平均粒径５μｍの粉末ガラスを作製した。この粉末を酸素バーナーのフレームに当て、ビーズ状に成形した。その後、分級をすることで平均粒径５μｍのビーズ状ガラスからなる無機充填材粒子を得た。
【００６８】
得られた無機充填材について、アルカリ溶出量を評価した。その結果、試料Ｎｏ．１〜３で使用する無機充填材粒子は、アルカリ成分の溶出量が０．０７ｍｇ以下であった。
【００６９】
なおアルカリ成分の溶出量はＪＩＳ−Ｒ３５０２の方法により測定した。
【００７０】
耐酸性は、以下の方法で評価した。まず、ＨＣｌ（特級）に純水を加え、１０ｖｏｌ％溶液を作製した。ガラスは、粉砕、分級により３００〜５００μｍの粒径のガラスを作製した。耐酸性溶液１００ｍｌに、密度に相当するガラスを投入し、８０℃-１６ｈを振とう機（振とう回数５０回／ｍｉｎ）にて処理を行った。その後、ろ過（ＳＩＢＡＴＡ製１０〜１６μｍ）、乾燥を行い、重量減を測定し、重量減／密度にて耐酸性を算出した。
【００７１】
耐アルカリ性は以下の方法で評価した。まず、ＮａＯＨ（特級）に純水を加え、１０wt％溶液を作製した。ガラスは、粉砕、分級により３００〜５００μｍの粒径のガラスを作製した。耐アルカリ性溶液１００ｍｌに、密度に相当するガラスを投入し、８０℃-１６ｈを振とう機（振とう回数５０回／ｍｉｎ）にて処理を行った。その後、ろ過（ＳＩＢＡＴＡ製１０〜１６μｍ）、乾燥を行い、重量減を測定し、重量減／密度にて耐酸性を算出した。
【００７２】
４００ｎｍにおける透過率は、肉厚１ｍｍ±０．０１ｍｍで両面鏡面研磨を行った試料を準備し、分光光度計（島津製作所製ＵＶ−３１００）にて測定した。
（光造形用樹脂組成物の調製及び硬化）
表１に示す割合で、光硬化性樹脂に無機充填材粒子を添加し、３本ローラーにより混練を行い、均質に無機充填材粒子を分散させたペースト状の光硬化性樹脂を得た。
【００７３】
このペースト状樹脂をテフロン（登録商標）製の内寸３０ｍｍ□の型枠に流し入れた。その後、５００ｍＷ、波長３６４ｎｍの光を照射して、硬化させ、８０℃にてキュアを行った。
【００７４】
このようにして得られた試料Ｎｏ．１〜３の硬化物は、耐水性の高い無機充填材粒子を使用していため、機械的強度の経時的な低下が起こりにくいと考えられる。またこれらの試料は、使用した無機充填材粒子がＦ２を含まないため、口腔内で使用してもＦ成分が溶出するおそれがない。
【産業上の利用可能性】
【００７５】
本発明の立体造形用樹脂組成物は、湿潤環境で使用される用途であっても、機械的強度の経時的な低下が起こりにくく、しかもＦ成分の溶出のおそれもない立体造形物を作製することが可能であるため、立体造形される仮歯、マウスピース等の材料として好適である。